(57)【要約】【課題】  従来のストロンチウム吸着剤よりも、高いストロンチウム吸着性能を有するストロンチウム吸着剤、及びその製造方法を提供する。【解決手段】  ニオブを含有し、少なくとも２θ＝１４．５±０．５°、２θ＝２８．２±０．３°及び２θ＝２９．４±０．３°にＸ線回折ピークを有し、かつ２θ＝２９．４±０．３°の回折ピーク強度に対する２θ＝２８．２±０．３°の回折ピーク強度が９０％以下であることを特徴とするストロンチウム吸着剤。【選択図】    図１
2019181464.tif 000002
【特許請求の範囲】
【請求項１】
ニオブを含有し、少なくとも２θ＝１４．５±０．５°、２θ＝２８．２±０．３°及び２θ＝２９．４±０．３°にＸ線回折ピークを有し、かつ２θ＝２９．４±０．３°の回折ピーク強度に対する２θ＝２８．２±０．３°の回折ピーク強度が９０％以下であることを特徴とするストロンチウム吸着剤。
【請求項２】
ニオブの他に、アルカリ金属またはアルカリ土類金属を含有することを特徴とする請求項１に記載のストロンチウム吸着剤。
【請求項３】
さらにシリコンを含有することを特徴とする請求項１又は請求項２に記載のストロンチウム吸着剤。
【請求項４】
以下の組成の反応混合物を８０℃以上２２０℃以下の温度を保持することを特徴とする請求項１〜請求項３のいずれかの項に記載のストロンチウム吸着剤の製造方法。
Ｍ／Ｎｂ＝０．５以上、１０以下
Ｓｉ／Ｎｂ＝０以上、３以下
Ｈ２Ｏ／Ｎｂ＝１０以上、３００以下
【請求項５】
ストロンチウムを含有する水を請求項１〜請求項３のいずれかの項に記載のストロンチウム吸着剤と接触させることを特徴とするストロンチウムの吸着方法。
【発明の詳細な説明】
【技術分野】
【０００１】
本発明は、ストロンチウム吸着剤及びその製造方法に関する。本発明のストロンチウム吸着剤は、例えば、放射性ストロンチウムに汚染された海水、河川水、地下水から放射性ストロンチウムを選択的に吸着して除害する等の用途に有用である。
【背景技術】
【０００２】
福島原発事故により発生した放射性汚染水から放射性元素、特に処理が困難なストロンチウムを選択的に処理できる吸着剤が望まれている。この放射性汚染水には海水が含まれているために、ナトリウム、カルシウム、マグネシウムなどのアルカリ金属、アルカリ土類金属を高濃度で含有しており、イオン交換樹脂などの一般的なイオン交換体ではストロンチウムを吸着除去することができなかった。
【０００３】
特許文献１にニオブを含有したストロンチウム吸着剤が開示されている。特許文献１によれば、このストロンチウム吸着剤はシチナカイト構造を有するシリコチタネートであり、なおかつ、ＣｕＫα線を線源とする粉末Ｘ線回折において、少なくとも２θ＝２７．８±０．５°、及び２θ＝２９．４±０．５°に回折ピークを有する。
【先行技術文献】
【特許文献】
【０００４】
【特許文献１】特開２０１６−２０９８５７号
【発明の概要】
【発明が解決しようとする課題】
【０００５】
本発明は、従来のストロンチウム吸着剤よりも、高いストロンチウム吸着性能を有するストロンチウム吸着剤及びその製造方法を提供することを目的とする。
【課題を解決するための手段】
【０００６】
本発明者は、上記課題を解決するために鋭意検討した結果、特定の回折ピークを有するニオブ化合物がストロンチウム吸着性能に優れることを見出し、本発明を完成したものである。すなわち、本発明は、ニオブを含有し、少なくとも２θ＝１４．５±０．５°、２θ＝２８．２±０．３°及び２θ＝２９．４±０．３°にＸ線回折ピークを有し、かつ２θ＝２９．４±０．３°の回折ピーク強度に対する２θ＝２８．２±０．３°の回折ピーク強度が９０％以下であることを特徴とするストロンチウム吸着剤、並びにストロンチウム吸着剤の製造方法である。
【０００７】
以下、本発明について詳細に説明する。
【０００８】
本発明のストロンチウム吸着剤は、ニオブを含有するものである。ニオブを含有することにより、多量のアルカリ金属、アルカリ土類金属を含有する汚染水から微量のストロンチウムを選択的に吸着することができる。本発明のストロンチウム吸着剤は、特にイオン交換により微量のストロンチウムを選択的に吸着するのに好適である。
【０００９】
本発明のストロンチウム吸着剤は、少なくとも２θ＝１４．５±０．５°、２θ＝２８．２±０．３°及び２θ＝２９．４±０．３°にＸ線回折ピークを有するものである。Ｘ線回折ピークは、ＣｕＫα線（λ＝１．５４０５Å）を線源とする一般的な粉末Ｘ線回折装置により測定されたものである。
【００１０】
本発明のストロンチウム吸着剤は、２θ＝２９．４±０．３°の回折ピーク強度に対する２θ＝２８．２±０．３°の回折ピーク強度が９０％以下である。回折ピーク強度が９０％を超える場合は、ストロンチウム吸着性能が低いものとなる。好ましくは８５％以下、さらに好ましくは８０％以下である。下限は特に限定されないが、３５％以上、好ましくは４０％以上、さらに好ましくは５０％以上である。ここに、回折ピーク強度とは、回折Ｘ線の強度からベースラインのノイズ強度（バックグラウンド強度）を差し引いたものである。
【００１１】
本発明のストロンチウム吸着剤は、ニオブの他に、アルカリ金属またはアルカリ土類金属を含有することができる。ここに、アルカリ金属とは、例えば、ナトリウム、カリウム等があげられ、アルカリ土類金属とは、例えば、マグネシウム、カルシウム等があげられる。アルカリ金属またはアルカリ土類金属の含有量は、Ｎｂに対するモル比で表してＭ／Ｎｂ≦１．０（Ｍはアルカリ金属またはアルカリ土類金属を表す。）であることが好ましい。含有するアルカリ金属またはアルカリ土類金属の一部または全てがイオン交換可能であるため、Ｍ／Ｎｂの下限は０である。
【００１２】
本発明のストロンチウム吸着剤は、含有するアルカリ金属またはアルカリ土類金属の一部を、プロトンなどイオン交換し易いイオンに予めイオン交換して使用することもできる。
【００１３】
本発明のストロンチウム吸着剤は、さらにシリコン（Ｓｉ）を含有することができる。シリコンの含有量は、特に限定されないが、Ｎｂに対するモル比で表してＳｉ／Ｎｂ≦０．７が好ましく、Ｓｉ／Ｎｂ≦０．６がさらに好ましい。本発明のストロンチウム吸着剤は、シリコンの含有は必須ではないため、Ｓｉ／Ｎｂの下限は０である。
【００１４】
本発明のストロンチウム吸着剤は、以下の組成の反応混合物を８０℃以上２２０℃以下、好ましくは１００℃以上２００℃以下の温度を保持することにより製造することができる。
【００１５】
Ｍ／Ｎｂ＝０．５以上、１０以下（Ｍはアルカリ金属またはアルカリ土類金属を表す。）
Ｓｉ／Ｎｂ＝０以上、３以下
Ｈ２Ｏ／Ｎｂ＝１０以上、３００以下
反応混合物において、好ましいＭ／Ｎｂは０．８以上、８以下である。
【００１６】
反応混合物において、好ましいＳｉ／Ｎｂは０以上、２．５以下である。
【００１７】
反応混合物において、好ましいＨ２Ｏ／Ｎｂは１５以上、２００以下である。
【００１８】
ニオブの原料は特に限定されないが、水酸化ニオブ、酸化ニオブ等の安価なニオブ化合物が使用できる。アルカリ金属またはアルカリ土類金属の原料は特に限定されないが、ニオブ原料を溶解するために、少なくともその一部は水に可溶性の水酸化物であることが好ましく、水酸化ナトリウム、水酸化カリウム等が使用できる。また、これらアルカリ金属またはアルカリ土類金属の水酸化物と塩化物、炭酸塩等を併用することができる。
シリコンの原料は特に限定されないが、珪酸ナトリウムや珪酸カリウム等の水溶性珪酸塩、水ガラス、反応性の高い無定形シリカ等が使用できる。
【００１９】
これらの原料を混合した反応混合物をオートクレーブ等の耐熱耐圧容器に密閉し、８０℃以上２２０℃以下、好ましくは１００℃以上２００℃以下の温度を保持することにより本発明のストロンチウム吸着剤を製造することができる。反応中は反応系を均一に保つために、内容物の攪拌を行うことが好ましいが、静置であってもかまわない。反応後の生成物は濾過、遠心分離等の一般的な固液分離法を用いて固体を回収、洗浄、乾燥することにより本発明のストロンチウム吸着剤を得る。
【００２０】
本発明のストロンチウム吸着剤は、成形体とすることもできる。成形する方法は特に限定されない。成形に使用されるバインダーとしては、例えば、粘土、アルミナ、シリカなどの無機系バインダー等が使用できる。また成形する時には成形助剤としてセルロースなどの有機系助剤、リン酸塩などの無機系助剤等を使用することができる。成形体の形状は、例えば、粒状、球状、円柱状、三つ葉型、楕円状、俵型、リング状等とすることができる。
【００２１】
本発明のストロンチウム吸着剤を被処理水（例えば、ストロンチウムを含有する水）と接触させることにより、被処理水中のストロンチウムを吸着除去することができる。本発明のストロンチウム吸着剤を被処理水と接触させる方法は特に限定されない。本発明のストロンチウム吸着剤を被処理水に分散し固液分離する、粉体のまま、あるいは上述のように成形体とした本発明のストロンチウム吸着剤をろ過材として被処理水をろ過する、成形体とした本発明のストロンチウム吸着剤をカラムに充填し被処理水を通過させるなどの一般的な方法が適用可能である。
【発明の効果】
【００２２】
本発明のストロンチウム吸着剤は、従来のストロンチウム吸着剤よりも、高いストロンチウム吸着性能を有し、海水等の多量のアルカリ金属、アルカリ土類金属を含有する汚染水から微量のストロンチウムを選択的に吸着することができる。
【図面の簡単な説明】
【００２３】
【図１】実施例６で得た生成物のＸＲＤパターンである。
【図２】実施例７で得た生成物のＸＲＤパターンである。
【図３】実施例８で得た生成物のＸＲＤパターンである。
【図４】比較例１の原料水酸化ニオブのＸＲＤパターンである。
【実施例】
【００２４】
以下、実施例により本発明をさらに具体的に説明するが、本発明はこれらに限定されるものではない。
【００２５】
実施例中、水酸化ニオブの純度は６００℃の強熱減量分を水または水酸基と見なした酸化ニオブ換算の重量％で記載した。すなわち、実施例中の「７５％水酸化ニオブ」とは「６００℃の強熱減量が２５％あった水酸化ニオブ」を表す。
【００２６】
＜粉末Ｘ線回折測定＞
粉末Ｘ線回折パターンは、銅Ｋα線を線源とする粉末Ｘ線回折装置（商品名：ＵｌｔｉｍａＩＶ、Ｒｉｇａｋｕ製）により２θ＝５°〜６０°の範囲で測定した。
【００２７】
＜ストロンチウム吸着試験＞
ストロンチウムの吸着試験は、１Ｌメスフラスコに、１０倍希釈の模擬海水（Ｎａ：１０００ｐｐｍ、Ｍｇ：１２０ｐｐｍ、Ｃａ：４０ｐｐｍ）に和光純薬製ＩＣＰ標準液をストロンチウムの濃度が各１ｐｐｍとなる様添加して調製した試験液１Ｌを入れ、吸着剤を乾燥重量で５０ｍｇ添加し、２５℃の室温下、４０ｍｍのスタラーチップにより８００ｒｐｍで２４時間撹拌した。
【００２８】
試験後の試験液を０．１μのメンブランフィルターで濾過して吸着剤を分離後、試験液に残存するストロンチウムの濃度をＩＣＰにより定量した。
【００２９】
＜ストロンチウム除去率＞
ストロンチウム除去率は以下の式（１）で算出した。
【００３０】
ストロンチウム除去率＝（初期濃度−吸着試験後濃度）／（初期濃度）  …式（１）
実施例１
純水４２．２ｇに４８％水酸化ナトリウム溶液７．２ｇ、７５％水酸化ニオブ２．４ｇ、含水率５０％の沈降法シリカゲル４．３ｇを加えて以下のモル組成の反応混合物を調製した。
【００３１】
Ｎａ／Ｎｂ＝６．６
Ｓｉ／Ｎｂ＝２．６
Ｈ２Ｏ／Ｎｂ＝２０５
この反応混合物を容積８０ｍｌのステンレス製密閉耐圧容器に入れ、水平軸廻りに４５ｒｐｍで回転させながら１８０℃で２４時間保持した。
【００３２】
生成物をろ過、水洗後、１１０℃で一晩乾燥し、ストロンチウム吸着剤を得た。乾燥した生成物（ストロンチウム吸着剤）のＸ線回折パターンから、ピーク位置（２θ）とそのピークの相対強度を求めた結果を表１に示す（表は相対強度２０％以上の回折ピークのみ記載）。２θ＝２９．６°と２θ＝２８．４°のピーク強度比は８０％であった。
【００３３】
【表１】
2019181464.tif 000003
【００３４】
得られたストロンチウム吸着剤の組成は酸化物のモル比で表して以下の通りだった。
【００３５】
０．７４Ｎａ２Ｏ：Ｎｂ２Ｏ５：１．１５ＳｉＯ２
また、ストロンチウム吸着剤のストロンチウム浄化率は６３％であった。
【００３６】
実施例２
純水４１．１ｇに４８％水酸化ナトリウム溶液７．１ｇ、７５％水酸化ニオブ３．６ｇ、含水率５０％の沈降法シリカゲル４．２ｇを加えて以下のモル組成の反応混合物を調製した。
【００３７】
Ｎａ／Ｎｂ＝４．３
Ｓｉ／Ｎｂ＝１．７
Ｈ２Ｏ／Ｎｂ＝１３４
この反応混合物を容積８０ｍｌのステンレス製密閉耐圧容器に入れ、水平軸廻りに４５ｒｐｍで回転させながら１８０℃で２４時間保持した。
【００３８】
生成物をろ過、水洗後、１１０℃で一晩乾燥し、ストロンチウム吸着剤を得た。乾燥した生成物（ストロンチウム吸着剤）のＸ線回折パターンから、ピーク位置（２θ）とそのピークの相対強度を求めた結果を表２に示す（表は相対強度２０％以上の回折ピークのみ記載）。２θ＝２９．６°と２θ＝２８．５°のピーク強度比は７９％であった。
【００３９】
【表２】
2019181464.tif 000004
【００４０】
得られたストロンチウム吸着剤の組成は酸化物のモル比で表して以下の通りだった。
【００４１】
０．７７Ｎａ２Ｏ：Ｎｂ２Ｏ５：１．０９ＳｉＯ２
また、ストロンチウム吸着剤のストロンチウム浄化率は７４％であった。
【００４２】
実施例３
純水３８．５ｇに４８％水酸化ナトリウム溶液１０．８ｇ、７５％水酸化ニオブ２．６ｇ、含水率５０％の沈降法シリカゲル４．２ｇを加えて以下のモル組成の反応混合物を調製した。
【００４３】
Ｎａ／Ｎｂ＝８．８
Ｓｉ／Ｎｂ＝２．３
Ｈ２Ｏ／Ｎｂ＝１８１
この反応混合物を容積８０ｍｌのステンレス製密閉耐圧容器に入れ、水平軸廻りに４５ｒｐｍで回転させながら１８０℃で２４時間保持した。
【００４４】
生成物をろ過、水洗後、１１０℃で一晩乾燥し、ストロンチウム吸着剤を得た。乾燥した生成物（ストロンチウム吸着剤）のＸ線回折パターンから、ピーク位置（２θ）とそのピークの相対強度を求めた結果を表３に示す（表は相対強度２０％以上の回折ピークのみ記載）。２θ＝２９．３°と２θ＝２８．２°のピーク強度比は７８％であった。
【００４５】
【表３】
2019181464.tif 000005
【００４６】
得られたストロンチウム吸着剤の組成は酸化物のモル比で表して以下の通りだった。
【００４７】
０．５９Ｎａ２Ｏ：Ｎｂ２Ｏ５：０．７２ＳｉＯ２
また、ストロンチウム吸着剤のストロンチウム浄化率は７５％であった。
【００４８】
実施例４
純水３３．５ｇに４８％水酸化ナトリウム溶液１０．３ｇ、７５％水酸化ニオブ７．４ｇ、含水率５０％の沈降法シリカゲル４．８ｇを加えて以下のモル組成の反応混合物を調製した。
【００４９】
Ｎａ／Ｎｂ＝３．０
Ｓｉ／Ｎｂ＝０．８
Ｈ２Ｏ／Ｎｂ＝６０
この反応混合物を容積８０ｍｌのステンレス製密閉耐圧容器に入れ、水平軸廻りに４５ｒｐｍで回転させながら１８０℃で２４時間保持した。
【００５０】
生成物をろ過、水洗後、１１０℃で一晩乾燥し、ストロンチウム吸着剤を得た。乾燥した生成物（ストロンチウム吸着剤）のＸ線回折パターンから、ピーク位置（２θ）とそのピークの相対強度を求めた結果を表４に示す（表は相対強度２０％以上の回折ピークのみ記載）。２θ＝２９．２°と２θ＝２８．１°のピーク強度比は６８％であった。
【００５１】
【表４】
2019181464.tif 000006
【００５２】
得られたストロンチウム吸着剤の組成は酸化物のモル比で表して以下の通りだった。
【００５３】
０．６１Ｎａ２Ｏ：Ｎｂ２Ｏ５：０．６０ＳｉＯ２
また、ストロンチウム吸着剤のストロンチウム浄化率は７５％であった。
【００５４】
実施例５
純水２６．４ｇに４８％水酸化ナトリウム溶液９．９ｇ、７５％水酸化ニオブ１５．４ｇ、含水率５０％の沈降法シリカゲル４．２ｇを加えて以下のモル組成の反応混合物を調製した。
【００５５】
Ｎａ／Ｎｂ＝１．４
Ｓｉ／Ｎｂ＝０．３
Ｈ２Ｏ／Ｎｂ＝２５
この反応混合物を容積８０ｍｌのステンレス製密閉耐圧容器に入れ、水平軸廻りに４５ｒｐｍで回転させながら１８０℃で２４時間保持した。
【００５６】
生成物をろ過、水洗後、１１０℃で一晩乾燥し、ストロンチウム吸着剤を得た。乾燥した生成物（ストロンチウム吸着剤）のＸ線回折パターンから、ピーク位置（２θ）とそのピークの相対強度を求めた結果を表５に示す（表は相対強度２０％以上の回折ピークのみ記載）。２θ＝２９．３°と２θ＝２８．１°のピーク強度比は６５％であった。
【００５７】
【表５】
2019181464.tif 000007
【００５８】
得られたストロンチウム吸着剤の組成は酸化物のモル比で表して以下の通りだった。
【００５９】
０．６３Ｎａ２Ｏ：Ｎｂ２Ｏ５：０．５８ＳｉＯ２
また、ストロンチウム吸着剤のストロンチウム浄化率は７９％であった。
【００６０】
実施例６
純水４５．８ｇに４８％水酸化ナトリウム溶液６．３ｇ、７５％水酸化ニオブ２．６ｇを加えて以下のモル組成の反応混合物を調製した。
【００６１】
Ｎａ／Ｎｂ＝５．１
Ｓｉ／Ｎｂ＝０．０
Ｈ２Ｏ／Ｎｂ＝１８７
この反応混合物を容積８０ｍｌのステンレス製密閉耐圧容器に入れ、水平軸廻りに４５ｒｐｍで回転させながら１２０℃で１８時間保持した。
【００６２】
生成物をろ過、水洗後、１１０℃で一晩乾燥し、ストロンチウム吸着剤を得た。乾燥した生成物（ストロンチウム吸着剤）のＸ線回折パターンを図１に示す。Ｘ線回折パターンから、ピーク位置（２θ）とそのピークの相対強度を求めた結果を表６に示す（表は相対強度２０％以上の回折ピークのみ記載）。２θ＝２９．４°と２θ＝２８．２°のピーク強度比は６１％であった。
【００６３】
【表６】
2019181464.tif 000008
【００６４】
得られたストロンチウム吸着剤の組成は酸化物のモル比で表して以下の通りだった。
【００６５】
０．４６Ｎａ２Ｏ：Ｎｂ２Ｏ５：０．０ＳｉＯ２
また、ストロンチウム吸着剤のストロンチウム浄化率は５３％であった。
【００６６】
実施例７
純水４５．８ｇに４８％水酸化ナトリウム溶液６．３ｇ、７５％水酸化ニオブ２．６ｇを加えて以下のモル組成の反応混合物を調製した。
【００６７】
Ｎａ／Ｎｂ＝５．１
Ｓｉ／Ｎｂ＝０．０
Ｈ２Ｏ／Ｎｂ＝１８７
この反応混合物を容積８０ｍｌのステンレス製密閉耐圧容器に入れ、水平軸廻りに４５ｒｐｍで回転させながら１２０℃で１８時間保持した。
【００６８】
密閉耐圧容器を開放し、ここへ含水率５０％の沈降法シリカゲル２．９ｇを加えて反応混合物は総計で以下のモル組成となった。
【００６９】
Ｎａ／Ｎｂ＝５．１
Ｓｉ／Ｎｂ＝１．５
Ｈ２Ｏ／Ｎｂ＝１９２
再び密閉耐圧容器を密閉し、水平軸廻りに４５ｒｐｍで回転させながら１８０℃で２４時間保持した。
【００７０】
生成物をろ過、水洗後、１１０℃で一晩乾燥し、ストロンチウム吸着剤を得た。乾燥した生成物（ストロンチウム吸着剤）のＸ線回折パターンを図２に示す。Ｘ線回折パターンから、ピーク位置（２θ）とそのピークの相対強度を求めた結果を表７に示す（表は相対強度２０％以上の回折ピークのみ記載）。２θ＝２９．４°と２θ＝２８．２°のピーク強度比は７３％であった。
【００７１】
【表７】
2019181464.tif 000009
【００７２】
得られたストロンチウム吸着剤の組成は酸化物のモル比で表して以下の通りだった。
【００７３】
０．７６Ｎａ２Ｏ：Ｎｂ２Ｏ５：１．２ＳｉＯ２
また、ストロンチウム吸着剤のストロンチウム浄化率は７８％であった。
【００７４】
実施例８
純水２８．４ｇに４８％水酸化ナトリウム溶液１０．７ｇ、６５％水酸化ニオブ１１．８ｇ、含水率６０％の沈降法シリカゲル５．２ｇを加えて以下のモル組成の反応混合物を調製した。
【００７５】
Ｎａ／Ｎｂ＝１．５
Ｓｉ／Ｎｂ＝０．４
Ｈ２Ｏ／Ｎｂ＝２５
この反応混合物を容積８０ｍｌのステンレス製密閉耐圧容器に入れ、水平軸廻りに４５ｒｐｍで回転させながら１８０℃で２４時間保持した。
【００７６】
生成物をろ過、水洗後、１１０℃で一晩乾燥し、ストロンチウム吸着剤を得た。乾燥した生成物（ストロンチウム吸着剤）のＸ線回折パターンを図３に示す。Ｘ線回折パターンから、ピーク位置（２θ）とそのピークの相対強度を求めた結果を表８に示す（表は相対強度２０％以上の回折ピークのみ記載）。２θ＝２９．４°と２θ＝２８．１°のピーク強度比は６０％であった。
【００７７】
【表８】
2019181464.tif 000010
【００７８】
得られたストロンチウム吸着剤の組成は酸化物のモル比で表して以下の通りだった。
【００７９】
０．７９Ｎａ２Ｏ：Ｎｂ２Ｏ５：１．０ＳｉＯ２
また、ストロンチウム吸着剤のストロンチウム浄化率は８６％であった。
【００８０】
実施例９
純水２０．１ｇに４８％水酸化ナトリウム溶液６．６ｇ、４９％水酸化ニオブ２４．１ｇ、含水率６０％の沈降法シリカゲル４．３ｇを加えて以下のモル組成の反応混合物を調製した。
【００８１】
Ｎａ／Ｎｂ＝０．９
Ｓｉ／Ｎｂ＝０．３３
Ｈ２Ｏ／Ｎｂ＝２５
この反応混合物を容積８０ｍｌのステンレス製密閉耐圧容器に入れ、水平軸廻りに４５ｒｐｍで回転させながら１８０℃で２４時間保持した。
【００８２】
生成物をろ過、水洗後、１１０℃で一晩乾燥し、ストロンチウム吸着剤を得た。乾燥した生成物（ストロンチウム吸着剤）のＸ線回折パターンから、ピーク位置（２θ）とそのピークの相対強度を求めた結果を表９に示す（表は相対強度２０％以上の回折ピークのみ記載）。２θ＝２９．３°と２θ＝２８．１°のピーク強度比は８２％であった。
【００８３】
【表９】
2019181464.tif 000011
【００８４】
得られたストロンチウム吸着剤の組成は酸化物のモル比で表して以下の通りだった。
【００８５】
０．７５Ｎａ２Ｏ：Ｎｂ２Ｏ５：０．６９ＳｉＯ２
また、ストロンチウム吸着剤のストロンチウム浄化率は５５％であった。
【００８６】
比較例１
原料として使用した水酸化ニオブのＸ線回折パターンを図４に示す。Ｘ線回折パターンから、ピーク位置（２θ）とそのピークの相対強度を求めた結果を表１０に示す（表は相対強度２０％以上の回折ピークのみ記載）。２θ＝２９．３°と２θ＝２８．１°のピーク強度比は９５％であった。
【００８７】
【表１０】
2019181464.tif 000012
【００８８】
また、原料の水酸化ニオブのストロンチウム浄化率は１５％であった。
【産業上の利用可能性】
【００８９】
本発明のストロンチウム吸着剤は、例えば、放射性ストロンチウムに汚染された海水、河川水、地下水から放射性ストロンチウムを選択的に吸着して除害する等の用途に有用である。
【図１】
2019181464.tif 000013
【図２】
2019181464.tif 000014
【図３】
2019181464.tif 000015
【図４】
2019181464.tif 000016